Нетекстурированная электротехническая листовая сталь и способ ее изготовления

1. Нетекстурированная электротехническая листовая сталь, отлитая плоская заготовка которой содержит:
Si: 0,1-2,0 масс. %; Al: 0,1-1,0 масс. %; Mn: 0,10-1,0 масс. %; C: ≤0,005 масс. %; P: ≤0,2 масс. %; S: ≤0,005 масс. %; Ν: ≤0,005 масс. %, а остальное представляет собой Fe и неизбежные примеси,
и магнитная проницаемость листовой стали удовлетворяет следующим формулам (1) и (2):
10
13
15
15/50
15/50
где μ, μ, и μ, соответственно, представляют собой относительную магнитную проницаемость при магнитной индукции 1,0 Т; 1,3 Τ и 1,5 Τ при 50 Гц; P представляет собой потери в железе при 50 Гц и магнитной индукции 1,5 Т; при расчете по формуле (1) P считают безразмерной числовой величиной.
2. Листовая сталь по п. 1, дополнительно содержащая один или оба элемента из Sn и Sb, при общем количестве ≤0,3 масс. %.
3. Листовая сталь по п. 1 или 2, удовлетворяющая следующей формуле (3):
4. Способ изготовления листовой стали по любому из пп. 1-3, включающий стадии выплавки стали, горячей прокатки, кислотного травления, холодной прокатки и отжига, выполняемые последовательно.
5. Способ по п. 4, в котором не выполняют операцию нормализационной обработки горячекатаного листа.
6. Способ по п. 4, в котором конечная температура прокатки (КТП) операции горячей прокатки удовлетворяет следующей формуле (4):
где Si и Al, соответственно, представляют собой массовое процентное содержание элементов Si и Al, и единицами измерения КТП являются °C.
7. Способ по п. 4, в котором номинальный размер зерна D горячекатаного листа составляет не менее 30 мкм, но не более 200 мкм, где D=R·d, причем R представляет собой долю рекристаллизации, a d представляет собой средний размер рекристаллизованного зерна горячекатаного листа.
1
2
8. Способ по п. 4, в котором, при операции горячей прокатки, промежуток времени t между окончанием грубой прокатки промежуточной плоской заготовки и началом чистовой прокатки в клети F1 составляет ≥20 с, и промежуток времени t между окончанием чистовой прокатки промежуточной плоской заготовки и началом операции ламинарного охлаждения составляет ≥5 с.